(57)【要約】【課題】  原乳を濾過するための濾過袋であって、単一素材、単一材料からなる濾過袋を提供することにある。【解決手段】  高融点成分が芯部を形成し、低融点成分が鞘部を形成してなる芯鞘型複合長繊維からなる不織布のみによって構成され、不織布がヒートシール加工によって袋状形態としている原乳用濾過袋。高融点成分がポリエチレンテレフタレート、低融点成分がポリエチレンであることが好ましい。また、不織布は、部分的に熱圧着区域を有していることが好ましい。【選択図】    図２
2005333906.tif 000002
【特許請求の範囲】
【請求項１】
高融点成分が芯部を形成し、低融点成分が鞘部を形成してなる芯鞘型複合長繊維からなる不織布のみによって構成され、不織布がヒートシール加工によって袋状の形態をしていることを特徴とする原乳用濾過袋。
【請求項２】
高融点成分がポリエチレンテレフタレート、低融点成分がポリエチレンであることを特徴とする請求項１記載の原乳用濾過袋。
【請求項３】
不織布は、部分的に熱圧着区域を有していることを特徴とする請求項１または２に記載の原乳用濾過袋。
【発明の詳細な説明】
【技術分野】
【０００１】
本発明は、乳牛等より搾取される原乳に含まれる不純物を濾過する際に用いる濾過袋に関するものである。
【背景技術】
【０００２】
原乳（生乳）に含まれる不純物を濾過する際には、原乳用の濾過装置が用いられている。濾過装置は、筒状体の内部に濾過袋を装填して構成されており、原乳は、濾過装置に送られ、筒状体内部の濾過袋で濾過された後、バルクタンクに収容される。
【０００３】
濾過袋の素材は、主として紙や不織布が使用されており、濾過袋は、紙や不織布を所定の大きさに裁断した後、糸による縫合もしくは粘着テープを使用して接着することによって袋形態としている。
【０００４】
近年、牛のＢＳＥ問題の発生等により「食の安全」に対する意識が高まっており、これまで明確な規制や基準が定められてなかった食品資材への規制検討の動きが出ている。原乳を濾過する部材においても、紙、不織布、縫合糸、粘着テープ等の異素材や異材料の組合せからなるものではなく、単一素材、単一材料からなるものが求められている。
【０００５】
一方、原乳用濾過袋としては、特許文献１に、立毛布帛を用いることにより濾過性能を向上させた濾過袋が開示されているが、上記のような課題を達成するものは提案されていないのが現状である。
【０００６】
【特許文献１】特許第３３９５４１９号公報
【発明の開示】
【発明が解決しようとする課題】
【０００７】
本発明は、原乳を濾過するための濾過袋であって、単一素材、単一材料からなる濾過袋を提供することにある。
【課題を解決するための手段】
【０００８】
本発明者等は、前記課題を達成するために鋭意検討した結果、本発明に到達した。
【０００９】
すなわち、本発明は、高融点成分が芯部を形成し、低融点成分が鞘部を形成してなる芯鞘型複合長繊維からなる不織布のみによって構成され、不織布がヒートシール加工によって袋状の形態をしていることを特徴とする原乳用濾過袋を要旨とするものである。
【００１０】
本発明の原乳用濾過袋は、芯鞘型複合長繊維からなる不織布のみによって構成されており、該不織布以外の材料は使用していない。そして、この不織布を所定の大きさに裁断等した後、ヒートシールによって袋状の形態とするものである。
【００１１】
本発明における不織布は、高融点成分が芯部を形成し、低融点成分が鞘部を形成してなる芯鞘型複合長繊維からなる。芯部と鞘部を形成する成分に融点差を設けることにより、製袋加工の際に良好にヒートシールすることができる。繊維を構成する成分が単一成分であると、ヒートシールによる製袋加工を行うことができない。また、見かけ上ヒートシールができたとしても、ヒートシール部の機械的強力が極めて低いため、濾過工程で破袋する恐れがある。
【００１２】
高融点成分と低融点成分の融点差は、５０℃以上であることが好ましい。融点差が５０℃未満であると、製袋加工によるヒートシールの際に、低融点成分を溶融させた際、高融点成分も軟化する恐れがあり、芯部が繊維形態を維持しにくくなり、ヒートシール部の強力が低下する傾向が生じる。高融点成分と低融点成分の組合せの具体例としては、ポリエチレンテレフタレート／ポリプロピレン、ポリエチレンテレフタレート／ポリエチレン、ポリエチレンテレフタレート／低融点ポリエステル共重合体、ポリエチレンテレフタレート／ポリアミド、ポリプロピレン／ポリエチレンなどが挙げられる。
【００１３】
複合長繊維において、高融点成分と低融点成分との複合比率は、高融点成分／低融点成分＝４０／６０〜６０／４０（質量％）であることが好ましい。高融点成分の比率が４０質量％未満であると、不織布の機械的強力が低下する傾向となり、使用時における袋状形態の保型性に劣る傾向となる。一方、高融点成分の比率が６０質量％を超えると、熱接着成分となる低融点成分が相対的に減少するため、ヒートシール部の強力や不織布の形態保持性に劣る傾向となる。
【００１４】
複合長繊維の単糸繊度は、１〜５デシテックスであることが好ましい。１デシテックス未満であると、不織布の機械的強力が劣る傾向となり、一方、５デシテックスを超えると、繊維間の空隙が大きくなるため、濾過性能に劣る傾向となる。
【００１５】
また、本発明においては、長繊維を採用する。短繊維で構成された不織布は、リントが発生しやすく、濾過物に混入する恐れがあるからである。
【００１６】
本発明における不織布は、前記した複合長繊維からなるものであるが、この複合長繊維が堆積してなり、熱エンボス加工等による部分的に熱圧着区域を有することにより形態保持している不織布であることが、濾過袋の機械的強力や濾過性能等の点から好ましい。
【００１７】
本発明の原乳用濾過袋を得るには、前記した複合長繊維からなる不織布を所定の大きさに裁断し、ヒートシール加工を施すことにより袋とすることができる。例えば、所定の大きさに裁断した２枚の不織布を用意し、三方をヒートシールすることにより、図１に示すごとき袋を得ることができる。また、一枚の不織布を二つ折りにした一端部をヒートシールすることによって筒形状とし、筒の一方をヒートシールにより閉じることにより、図２に示すごとき封筒貼り袋を得ることができる。ヒートシール加工の際の温度および圧力等の条件は、低融点成分が軟化または溶融し、かつ高融点成分が熱により軟化しにくい温度および圧力を加えるとよい。
【発明の効果】
【００１８】
本発明の原乳用濾過袋は、特定の芯鞘型複合長繊維からなる不織布が、ヒートシール加工によって袋状形態としたものであり、製袋加工の際に、不織布以外の材料を使用していないため、衛生面における懸念がない。
【００１９】
また、ヒートシール部の強力に優れるため、使用時に破袋等が起こることなく良好に使用することができる。
【実施例】
【００２０】
以下、実施例により本発明を具体的に説明するが、本発明は下記実施例によって何ら限定されるものではない。また、実施例において評価したヒートシール強力の測定方法は次に示すとおりである。
【００２１】
（１）ヒートシール強力：ＪＩＳ  Ｌ  １０８６に準じ、以下の方法により測定する。すなわち、幅方向と並行にヒートシールされたヒートシール部を有する２枚重ねの試料片（長さ１０ｃｍ、幅２．５ｃｍ）５個を用意する。次いで、定速伸長型引張試験機（東洋ボールトウィン社製  テンシロン  ＵＴＭ−４−１００）を用い、つかみ間隔５ｃｍで、チャック間にヒートシール部が中央になるようにサンプルをセットし引張速度１０ｃｍ／分として剥離させ、剥離するときに示す最大値の平均値をヒートシール強力とした。また、ヒートシール部が剥離せず、材料破壊を生じた場合も、上により得られた最大値の平均値をヒートシール強力とみなす。
【００２２】
実施例１
ポリエチレンテレフタレート（融点２５５℃）が芯部、ポリエチレン（融点１３０℃）が鞘部を形成してなる単糸繊度３．３デシテックスの芯鞘型複合長繊維からなり、エンボス加工による部分的に熱圧着区域を有してなる不織布（ユニチカ株式会社製  登録商標「エルベス」  目付７０ｇ／ｍ2）を用意した。該不織布は、食品容器として使用できる素材として、食品・添加物等の規格基準（昭和３４年厚生省告示３７０号）の第３のＤの２合成樹脂製の器具または容器包装による基準（区分：使用温度１００℃以下）に適合したものである。
【００２３】
前記不織布を図２に示すごとき封筒貼り袋となる製袋加工機を用いてヒートシール加工を行い、内寸６４ｍｍ×３１０ｍｍの原乳用濾過袋を得た。ヒートシール加工（濾過袋の底部）は、２２０℃に設定した上下一対の圧接バー（幅５ｍｍ）により０．５秒間で３回押圧することにより行った。得られたヒートシール部（濾過袋の底部）のヒートシール強力は、３８Ｎ／２．５ｃｍ幅であった。
【００２４】
得られた原乳用濾過袋を、酪農家４０戸にて実際に使用し（一戸当たり３０枚：１０〜１５日分）、濾過性能等を評価した結果、不純物の除去性能に優れ、また、濾過袋の強度が極めて高く、原乳用濾過袋として良好に使用できるものであった。
【図面の簡単な説明】
【００２５】
【図１】本発明の原乳用濾過袋におけるヒートシール加工の一例を示す概略図である。
【図２】本発明の原乳用濾過袋におけるヒートシール加工の一例を示す概略図である。
【符号の説明】
【００２６】
１：原乳用濾過袋
２：不織布
３：ヒートシール部
【図１】
2005333906.tif 000003
【図２】
2005333906.tif 000004